(57)【要約】【課題】吐出安定性、目詰まり回復性、及び発色性に優れ、環境負荷の少ないインクジェットインク組成物を提供することを目的とする。【解決手段】  水と、キナクリドン固溶体顔料と、炭素数４〜８の１，２−アルカンジオールと、を含み、かつ、下記式で表されるグリコールエーテルを実質的に含まず、前記１，２−アルカンジオールの含有量が、２．５質量％以上６．５質量％以下であり、前記キナクリドン固溶体顔料が、無置換キナクリドン、３，１０−ジクロロキナクリドン、２，９−ジメチルキナクリドン、及び２，９−ジクロロキナクリドンからなる群より選ばれる２種以上のキナクリドン系化合物を含む、インクジェットインク組成物。（式）  ＲＯ−（ＣＨ2−ＣＨ2−Ｏ）n−Ｒ’（上記式中、Ｒはアルキル基又はアリール基を示し、Ｒ’はアルキル基、又は水素原子を示し、ｎは１〜３の整数である。）【選択図】なし【特許請求の範囲】
【請求項１】
水と、キナクリドン固溶体顔料と、炭素数４〜８の１，２−アルカンジオールと、を含み、かつ、下記式で表されるグリコールエーテルを実質的に含まず、
前記１，２−アルカンジオールの含有量が、２．５質量％以上６．５質量％以下であり、
前記キナクリドン固溶体顔料が、無置換キナクリドン、３，１０−ジクロロキナクリドン、２，９−ジメチルキナクリドン、及び２，９−ジクロロキナクリドンからなる群より選ばれる２種以上のキナクリドン系化合物を含む、
インクジェットインク組成物。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
【請求項２】
前記１，２−アルカンジオールが、１，２−ヘキサンジオールを含む、請求項１に記載のインクジェットインク組成物。
【請求項３】
前記キナクリドン固溶体顔料の含有量が、１．０質量％以上８．０質量％以下である、請求項１又は２に記載のインクジェットインク組成物。
【請求項４】
請求項１ないし３のいずれか一項に記載のインクジェットインク組成物である第１のインクジェットインク組成物と、第２のインクジェットインク組成物と、を含み、
前記第２のインクジェットインク組成物が、前記キナクリドン固溶体顔料以外の顔料と、前記１，２−アルカンジオールと、を含み、かつ、下記式で表されるグリコールエーテルを実質的に含まない、インクジェットインクセット。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
【請求項５】
前記第２のインクジェットインク組成物の前記１，２−アルカンジオールの含有量は、前記第１のインクジェットインク組成物の前記１，２−アルカンジオールの含有量よりも多い、請求項４に記載のインクジェットインクセット。
【請求項６】
請求項１〜３のいずれか１項に記載のインクジェットインク組成物を用いて画像を記録するインクジェット記録装置であって、前記インクジェットインク組成物が流通するインク流路内に撥水処理された自己封止弁を有する、インクジェット記録装置。
【請求項７】
請求項４に記載のインクジェットインクセットを用いて画像を記録するインクジェット記録装置であって、前記第１のインクジェットインク組成物が流通するインク流路内に撥水処理された自己封止弁を有し、前記第２のインクジェットインク組成物が流通するインク流路内に撥水処理されていない自己封止弁を有する、インクジェット記録装置。
【請求項８】
請求項６又は７に記載のインクジェット記録装置を用いて画像が記録された、記録物。
【発明の詳細な説明】
【技術分野】
【０００１】
本発明は、インクジェットインク組成物、インクジェット記録装置、及び記録物に関する。
【背景技術】
【０００２】
インクジェット記録方法は、比較的単純な装置で、高精細な画像の記録が可能であり、各方面で急速な発展を遂げている。例えば、特許文献１には、高発色画像を実現できるとともに、吐出安定性、保存安定性、および目詰まり回復性に優れるインク組成物を提供することを目的として、キナクリドン固溶体顔料と、ポリエーテル変性ポリジメチルシロキサン化合物と、水とを少なくとも含んでなり、前記固溶体顔料が、無置換キナクリドン、３，１０−ジクロロキナクリドン、２，９−ジメチルキナクリドン、および２，９−ジクロロキナクリドンからなる群から選択される２種以上のキナクリドン系化合物からなる固溶体顔料である、インク組成物が開示されている。
【先行技術文献】
【特許文献】
【０００３】
【特許文献１】特開２００６−２８２８１０号公報
【発明の概要】
【発明が解決しようとする課題】
【０００４】
しかしながら、特許文献１の実施例に記載の全てのインク組成物は、水溶性有機溶媒としてＨＡＰｓ（Hazardous Air Pollutants：有害大気汚染物質）規制対象であるグリコールエーテルを含むため、環境負荷低減の観点から問題がある。一方で、単純にグリコールエーテルを含まないとすれば、吐出安定性が低下するという問題が生じる。また、他の有機溶媒を用いると、目詰まり回復性が低下する恐れもある。
【０００５】
さらに、発色性に優れるキナクリドン固溶体顔料を用いた場合、通常の顔料に比べて分散状態が不安定となる傾向にあり、ヘッド内のインク流路に設置された自己封止弁にインク組成物が堆積しやすく、吐出不良を生じるおそれもある。分散性が不十分である理由は定かではないが、複数の顔料種の固溶体状態となっていることで通常の顔料よりも表面状態が複雑（不安定）になっていると推察される。
【０００６】
本発明は、上述の課題の少なくとも一部を解決するためになされたものであり、吐出安定性、目詰まり回復性、及び発色性に優れ、環境負荷の少ないインクジェットインク組成物、該インクジェットインク組成物を用いたインクジェット記録装置、及び上記インクジェットインク組成物を用いた記録物を提供することを目的とする。
【課題を解決するための手段】
【０００７】
本発明者らは、上記課題を解決するために鋭意検討した。その結果、グリコールエーテルを実質的に含まずとも、アルカンジオールを所定量用いることにより上記課題を解決できることを見出して、本発明を完成させた。
【０００８】
すなわち、本発明は、以下のとおりである。
〔１〕
水と、キナクリドン固溶体顔料と、炭素数４〜８の１，２−アルカンジオールと、を含み、かつ、下記式で表されるグリコールエーテルを実質的に含まず、
前記１，２−アルカンジオールの含有量が、２．５質量％以上６．５質量％以下であり、
前記キナクリドン固溶体顔料が、無置換キナクリドン、３，１０−ジクロロキナクリドン、２，９−ジメチルキナクリドン、及び２，９−ジクロロキナクリドンからなる群より選ばれる２種以上のキナクリドン系化合物を含む、
インクジェットインク組成物。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
〔２〕
前記１，２−アルカンジオールが、１，２−ヘキサンジオールを含む、前項〔１〕に記載のインクジェットインク組成物。
〔３〕
前記キナクリドン固溶体顔料の含有量が、１．０質量％以上８．０質量％以下である、前項〔１〕又は〔２〕に記載のインクジェットインク組成物。
〔４〕
前項〔１〕ないし〔３〕のいずれか一項に記載のインクジェットインク組成物である第１のインクジェットインク組成物と、第２のインクジェットインク組成物と、を含み、
前記第２のインクジェットインク組成物が、前記キナクリドン固溶体顔料以外の顔料と、前記１，２−アルカンジオールと、を含み、かつ、下記式で表されるグリコールエーテルを実質的に含まない、インクジェットインクセット。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
〔５〕
前記第２のインクジェットインク組成物の前記１，２−アルカンジオールの含有量は、前記第１のインクジェットインク組成物の前記１，２−アルカンジオールの含有量よりも多い、前項〔４〕に記載のインクジェットインクセット。
〔６〕
前項〔１〕〜〔３〕のいずれか１項に記載のインクジェットインク組成物を用いて画像を記録するインクジェット記録装置であって、前記インクジェットインク組成物が流通するインク流路内に撥水処理された自己封止弁を有する、インクジェット記録装置。
〔７〕
前項〔４〕に記載のインクジェットインクセットを用いて画像を記録するインクジェット記録装置であって、前記第１のインクジェットインク組成物が流通するインク流路内に撥水処理された自己封止弁を有し、前記第２のインクジェットインク組成物が流通するインク流路内に撥水処理されていない自己封止弁を有する、インクジェット記録装置。
〔８〕
前項〔６〕又は〔７〕に記載のインクジェット記録装置を用いて画像が記録された、記録物。
【図面の簡単な説明】
【０００９】
【図１】本実施形態に用いうる記録装置の構成の一例を示すブロック図である。
【図２】本実施形態の記録装置が有するインクジェットヘッドを説明するための概略図である。
【図３】本実施形態の記録装置に備えられる撥水処理された自己封止弁を説明するための概略図である。
【発明を実施するための形態】
【００１０】
以下、必要に応じて図面を参照しつつ、本発明を実施するための形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１１】
〔インクジェットインク組成物〕
本実施形態のインクジェットインク組成物（以下、単に「インク組成物」ともいう。）は、水と、キナクリドン固溶体顔料と、炭素数４〜８の１，２−アルカンジオールと、を含み、かつ、下記式で表されるグリコールエーテルを実質的に含まず、前記１，２−アルカンジオールの含有量が、２．５質量％以上６．５質量％以下であり、前記キナクリドン固溶体顔料が、無置換キナクリドン、３，１０−ジクロロキナクリドン、２，９−ジメチルキナクリドン、及び２，９−ジクロロキナクリドンからなる群より選ばれる２種以上のキナクリドン系化合物を含む。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
【００１２】
〔グリコールエーテル〕
本実施形態のインク組成物は、ＨＡＰｓ規制対象であるグリコールエーテルを実質的に含まない。ＨＡＰｓ規制対象である特定のグリコールエーテルを含まないことにより、環境負荷の少ないインク組成物となる。一方で、単純に特定のグリコールエーテルを含まないとすれば、吐出安定性が低下するという問題が生じるため、後述するアルカンジオールを所定量含むことにより吐出安定性の低下を抑制する。また、特定のグリコールエーテルを含むインク組成物であっても、低温吐出安定性は十分ではないが、本実施形態のインク組成物は、この点において、後述するアルカンジオールを所定量含むことにより低温吐出安定性を向上させることもできる。
【００１３】
「グリコールエーテルを実質的に含まず」とは、グリコールエーテルの含有量が、インク組成物の総量に対し、０．５０質量％以下であることをいい、好ましくは０質量％であることをいう。
【００１４】
本願発明の特定のグリコールエーテルは、以下の式で表わされるものである。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
【００１５】
当該式に該当する代表例としては、ジ又はトリエチレングリコールモノブチルエーテル、ジ又はトリプロピレングリコールモノプロピルエーテル、ジ又はトリエチレングリコールモノプロピルエーテル、ジ又はトリプロピレングリコールモノブチルエーテル、ジ又はトリエチレングリコールモノメチルエーテル、ジ又はトリエチレングリコールジエチルエーテルが挙げられる。
【００１６】
〔水〕
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクを長期保存する場合にカビやバクテリアの発生を防止することができる。これにより貯蔵安定性がより向上する傾向にある。
【００１７】
水の含有量は、インク組成物の総量に対して、好ましくは５５〜８５質量部であり、より好ましくは６０〜８０質量部であり、さらに好ましくは６５〜７５質量部である。水の含有量が上記範囲内であることにより、環境性能が優れる傾向にある。
【００１８】
〔キナクリドン固溶体顔料〕
本実施形態のインク組成物は、キナクリドン固溶体顔料を含むため、発色性に優れる記録物を得ることができる。キナクリドン固溶体顔料は、無置換キナクリドン、３，１０−ジクロロキナクリドン、２，９−ジメチルキナクリドン、及び２，９−ジクロロキナクリドンからなる群より選ばれる２種以上のキナクリドン系化合物を含む。無置換キナクリドンは、Ｃ．Ｉ．ピグメントバイオレッド１９として知られている。また、３，１０−ジクロロキナクリドンは、Ｃ．Ｉ．ピグメントレッド２０９として知られている。さらに、２，９−ジメチルキナクリドンは、Ｃ．Ｉ．ピグメントレッド１２２として知られている。また、２，９−ジクロロキナクリドンは、Ｃ．Ｉ．ピグメントレッド２０２として知られている。
【００１９】
２種以上のキナクリドン系化合物の組み合わせは特に限定されないが、例えば、無置換キナクリドンと３，１０−ジクロロキナクリドンとの組み合わせ、無置換キナクリドンと２，９−ジメチルキナクリドンとの組み合わせ、及び無置換キナクリドンと２，９−ジクロロキナクリドンとの組み合わせが好ましい。このような組み合わせとすることにより、発色性がより向上する傾向にある。これらの中でも、無置換キナクリドンと２，９−ジクロロキナクリドンとの組合せが最も好ましい。
【００２０】
無置換キナクリドンと３，１０−ジクロロキナクリドンとを含む固溶体顔料において、それらの質量基準の混合比（無置換キナクリドン：３，１０−ジクロロキナクリドン）は、好ましくは１０：９０〜９０：１０であり、より好ましくは１５：８５〜８５：１５であり、さらに好ましくは５５：４５〜８５：１５である。混合比が上記範囲内であることにより、発色性がより向上する傾向にある。
【００２１】
また、無置換キナクリドンと２，９−ジメチルキナクリドンとを含む固溶体顔料において、それらの質量基準の混合比（無置換キナクリドン：２，９−ジメチルキナクリドン）は、好ましくは１０：９０〜９０：１０であり、より好ましくは１５：８５〜８５：１５であり、さらに好ましくは５５：４５〜８５：１５である。混合比が上記範囲内であることにより、発色性がより向上する傾向にある。
【００２２】
さらに、無置換キナクリドンと２，９−ジクロロキナクリドンとを含む固溶体顔料において、それらの質量基準の混合比（無置換キナクリドン：２，９−ジクロロキナクリドン）は、好ましくは１０：９０〜９０：１０であり、より好ましくは１５：８５〜８５：１５であり、さらに好ましくは５５：４５〜８５：１５である。混合比が上記範囲内であることにより、発色性がより向上する傾向にある。
【００２３】
キナクリドン固溶体顔料の製造方法としては、特に限定されるものではなく、公知の製造方法を用いることができる。具体的には、特開平１1−４９９９８号公報、特開２０００−３１９５３４号公報、特開２００３−２５３１５０号公報に開示されている方法が挙げられる。
【００２４】
キナクリドン固溶体顔料の平均粒子径は、好ましくは１０〜２００ｎｍであり、より好ましくは５０〜１５０ｎｍである。平均粒子径が１０ｎｍ以上であることにより、耐候性がより向上する傾向にある。また、キナクリドン固溶体顔料の平均粒子径が２００ｎｍを以下であることにより、吐出安定性がより向上する傾向にある。平均粒子径は、実施例に記載の方法により測定される。
【００２５】
キナクリドン固溶体顔料の含有量は、インク組成物の総量に対して、好ましくは１．０質量％以上８．０質量％以下であり、より好ましくは３．０質量％以上７．０質量％以下であり、さらに好ましくは４．０質量％以上６．０質量％以下である。キナクリドン固溶体顔料の含有量が１．０質量％以上であることにより、発色性がより向上する傾向にある。また、キナクリドン固溶体顔料の含有量が８．０質量％以下であることにより、目詰まり回復性がより向上する傾向にある。
【００２６】
キナクリドン固溶体顔料は、顔料分散液の状態で用いることができる。顔料分散液は、キナクリドン固溶体顔料と、キナクリドン固溶体顔料を分散させる分散樹脂とを含む。
【００２７】
（分散樹脂）
用い得る分散樹脂としては、特に限定されないが、例えば、キナクリドン固溶体顔料の分散性の観点から、疎水性モノマーと親水性モノマーとの共重合樹脂（以下、単に「共重合樹脂」ともいう。）が好ましい。
【００２８】
疎水性モノマーとしては、特に限定されないが、例えば、メチルアクリレート、メチルメタクリレート、エチルアクリレート、エチルメタクリレート、ｎ−プロピルアクリレート、ｎ−プロピルメタクリレート、ｉｓｏ−プロピルアクリレート、ｉｓｏ−プロピルメタクリレート、ｎ−ブチルアクリレート、ｎ−ブチルメタクリレート、ｓｅｃ−ブチルアクリレート、ｓｅｃ−ブチルメタクリレート、ｔｅｒｔ−ブチルアクリレート、ｔｅｒｔ−ブチルメタクリレート、ｎ−ヘキシルアクリレート、ｎ−ヘキシルメタクリレート、ｎ−オクチルアクリレート、ｎ−オクチルメタクリレート、ｉｓｏ−オクチルアクリレート、ｉｓｏ−オクチルメタクリレート、２−エチルヘキシルアクリレート、２−エチルヘキシルメタクリレート、デシルアクリレート、デシルメタクリレート、ラウリルアクリレート、ラウリルメタクリレート、ステアリルアクリレート、ステアリルメタクリレート、２−ヒドロキシエチルアクリレート、２−ヒドロキシエチルメタクリレート、２−ヒドロキシプロピルアクリレート、２−ヒドロキシプロピルメタクリレート、２−ジメチルアミノエチルアクリレート、２−ジメチルアミノエチルメタクリレート、２−ジエチルアミノエチルアクリレート、２−ジエチルアミノエチルメタクリレート、グリシジルアクリレート、グリシジルメタクリレート、アリルアクリレート、アリルメタクリレート、シクロヘキシルアクリレート、シクロヘキシルメタクリレート、フェニルアクリレート、フエニルメタクリレート、ノニルフェニルアクリレート、ノニルフェニルメタクリレート、ベンジルアクリレート、ベンジルメタクリレート、ジシクロペンテニルアクリレート、ジシクロペンテニルメタクリレート、ボルニルアクリレート、ボルニルメタクリレート、１，３−ブタンジオールジアクリレート、１，３−ブタンジオールジメタクリレート、１，４−ブタンジオールジアクリレート、１，４−ブタンジオールジメタクリレート、エチレングリコールジアクリレート、エチレングリコールジメタクリレート、ジエチレングリコールジアクリレート、ジエチレングリコールジメタクリレート、トリエチレングリコールジアクリレート、トリエチレングリコールジメタクリレート、テトラエチレングリコールジアクリレート、テトラエチレングリコールジメタクリレート、ポリエチレングリコールジアクリレート、ポリエチレングリコールジメタクリレート、ネオペンチルグリコールジアクリレート、１，６−ヘキサンジオールジアクリレート、１，６−ヘキサンジオールジメタクリレート、ジプロピレングリコールジアクリレート、ジプロピレングリコールジメタクリレート、トリメチロールプロパントリアクリレート、トリメチロールプロパントリメタクリレート、グリセロールアクリレート、グリセロールメタクリレート、スチレン、メチルスチレン、ビニルトルエンが挙げられる。疎水性モノマーは、１種単独で用いても又は２種以上を併用してもよい。
【００２９】
親水性モノマーとしては、特に限定されないが、例えば、アクリル酸、メタクリル酸、マレイン酸、イタコン酸が挙げられる。親水性モノマーは、１種単独で用いても又は２種以上を併用してもよい。
【００３０】
共重合樹脂としては、特に限定されないが、例えば、スチレン−アクリル系共重合樹脂が好ましい。スチレン−アクリル系共重合樹脂は、キナクリドン固溶体顔料との相性が良く、良好に当該顔料を分散させることが出来る。スチレン−アクリル系共重合樹脂としては、特に限定されないが、例えばスチレン−（メタ）アクリル酸共重合樹脂、スチレン−メチルスチレン−（メタ）アクリル酸共重合樹脂、スチレン−マレイン酸共重合樹脂、（メタ）アクリル酸−（メタ）アクリル酸エステル共重合樹脂、スチレン−（メタ）アクリル酸−（メタ）アクリル酸エステル共重合樹脂、スチレンと、アクリル酸又はアクリル酸のエステルと、を反応して得られる重合体を含む樹脂（スチレン−アクリル酸樹脂）、アクリル酸系水溶性樹脂、又はアクリル酸系水溶性樹脂のナトリウム、カリウム、若しくはアンモニウム等の塩が挙げられる。このような共重合樹脂を用いることにより、得られるカラー画像の光沢性、ブロンズ防止、及びインク組成物の保存安定性がより向上する傾向にある。共重合樹脂は、１種単独で用いても又は２種以上を併用してもよい。
【００３１】
共重合樹脂は、画像の光沢性等を抑えるために他の樹脂と架橋した樹脂であってもよい。架橋される他の樹脂としては例えばウレタン樹脂が挙げられる。ウレタン樹脂とは、ジイソシアネート化合物と、ジオール化合物と、を反応して得られる重合体を含む樹脂である。
【００３２】
顔料分散液中の、キナクリドン固溶体顔料の固形分と、分散樹脂の固形分と、の質量比（前者／後者）は、画像の光沢性、及びインク組成物の保存安定性を両立する観点から、好ましくは１００／２０〜１００／９５であり、より好ましくは１００／２０〜１００／８０である。
【００３３】
分散樹脂の酸価は、画像の光沢性、及びインク組成物の保存安定性を両立する観点からは、好ましくは３０〜２５０であり、より好ましくは５０〜２００である。なお、酸価とは、分散樹脂１ｇを中和させるのに必要なＫＯＨのｍｇ量である。
【００３４】
分散樹脂の重量平均分子量（Ｍｗ）は、画像の光沢性、及びインク組成物の保存安定性を両立するとともに一層光沢性に優れたカラー画像を形成できる観点からは、好ましくは５０００〜１０００００であり、より好ましくは１００００〜５００００である。Ｍｗは、例えば、ポリスチレンを標準物資として用いたＧＰＣ（ゲルパーミエーションクロマトグラフィー）で測定することができる。
【００３５】
分散樹脂のガラス転移温度（Ｔｇ；ＪＩＳ  Ｋ６９００に従い測定）は、画像の光沢性、及びインク組成物の保存安定性を両立する観点からは、好ましくは３０℃以上であり、より好ましくは５０〜１３０℃である。
【００３６】
〔炭素数４〜８の１，２−アルカンジオール〕
炭素数４〜８の１，２−アルカンジオールとしては、特に限定されないが、１，２−ペンタンジオール、１，２−ヘキサンジオール、１，２−ヘプタンジオールが挙げられる。このなかでも、１，２−ヘキサンジオールが好ましい。インク組成物が１，２−ヘキサンジオールを含むことにより、吐出安定性がより向上する傾向にある。アルカンジオールは、１種単独で用いても又は２種以上を併用してもよい。
【００３７】
アルカンジオールの含有量は、２．５質量％以上６．５質量％以下であり、好ましくは３．２質量％以上４．５質量％以下であり、より好ましくは３．５質量％以上３．９質量％以下である。アルカンジオールの含有量が２．５質量％以上であることにより、グリコールエーテルを含まないことによる吐出安定性の低下を補い、環境負荷が少なく、かつ吐出安定性に優れるインク組成物を得ることができる。特に、１０℃以下の低温における吐出安定性に優れるインク組成物を得ることができる。このような低温における吐出安定性に優れることにより、国や季節の制限を受けずに様々な環境の条件下でも使用できるという点で有利である。また、アルカンジオールの含有量が６．５質量％以下であることにより、目詰まり回復性がより向上する。
【００３８】
〔糖〕
本実施形態のインク組成物は糖を含んでもよい。糖を含むことにより、粘度上昇を抑えつつ保湿効果を得ることができる。これにより、吐出安定性、保存安定性、目詰まり回復性がより向上する傾向にある。糖としては、特に限定されないが、例えば、グルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオースなどの単糖類、二糖類、オリゴ糖類および多糖類；これらの糖類の還元糖、酸化糖、アミノ酸、チオ糖などの誘導体が挙げられる。
【００３９】
このなかでも、糖を用いることによる上記効果をより有効かつ確実に奏する観点から、アルドースやケトースのカルボニル基が還元されて生成する糖アルコールが好ましい。糖アルコールとしては、特に限定されないが、例えば、マルチトール、ソルビットなどが挙げられる。また、複数種類の糖の混合物が添加されていることが好ましい。さらに、単糖と２糖以上の糖を含んでいるとより好ましい。なお、混合糖の市販品としては、特に限定されないが、例えば、株式会社林原製のＨＳ−５００、ＨＳ−３００（以上、製品名）等が挙げられる。糖は、１種単独で用いても又は２種以上を併用してもよい。
【００４０】
糖の含有量は、インク組成物の総量に対して、好ましくは３．０質量％以上６．０質量％以下であり、より好ましくは３．５質量％以上５．５質量％以下であり、さらに好ましくは４．０質量％以上５．０質量％以下である。糖の含有量が３．０質量％以上であることにより、更に高い保湿効果が得られるため、吐出安定性、保存安定性、目詰まり回復性がより向上する傾向にある。また、糖の含有量が６．０質量％以下であることにより、粘度上昇が抑えられ、吐出安定性、目詰まり回復性がより向上する傾向にある。
【００４１】
〔有機溶剤〕
本実施形態のインク組成物は上記以外の有機溶剤を含んでもよい。上記以外の有機溶剤としては、特に限定されないが、例えば、グリセリン、エチレングリコール、プロピレングリコール、１，３−プロパンジオール、１，４−ブタンジオール、１，５−ペンタンジオール、１，６−ヘキサンジオール、ジエチレングリコール、トリエチレングリコール、ジプロピレングリコール、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、ｔｅｒｔ−ペンタノール、Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホラン、及び１，１，３，３−テトラメチル尿素が挙げられる。有機溶剤は、１種単独で用いてもよく、２種以上を組み合わせて用いてもよい。
【００４２】
かかる有機溶剤の含有量は、インクの総量に対して、好ましくは８．５〜２８．５質量％であり、より好ましくは１１〜２６質量％であり、さらに好ましくは１３．５〜２３．５質量％である。有機溶剤の含有量が上記範囲内であることにより、吐出安定性がより向上する傾向にある。
【００４３】
〔界面活性剤〕
本実施形態で用いるインク組成物は、界面活性剤を含んでもよい。界面活性剤としては、特に限定されないが、例えば、アセチレングリコール系界面活性剤、フッ素系界面活性剤、及びシリコーン系界面活性剤が挙げられる。
【００４４】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００４５】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ-１４４、Ｓ-１４５（旭硝子株式会社製）；ＦＣ-１７０Ｃ、ＦＣ-４３０、フロラード-ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００４６】
シリコーン系界面活性剤としては、ポリシロキサン系化合物、ポリエーテル変性オルガノシロキサン等が挙げられる。シリコーン系界面活性剤の市販品としては、特に限定されないが、具体的には、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００４７】
界面活性剤の含有量は、インク組成物の総質量に対し、好ましくは０．１〜５質量％であり、より好ましくは０．１〜３質量％である。界面活性剤の含有量が上記範囲内であることにより、被記録媒体に付着したインク組成物の濡れ性がより向上する傾向にある。
【００４８】
〔粘度〕
本実施形態のインク組成物の２５℃における粘度は、好ましくは３．０ｍＰａ・ｓ以上６．０ｍＰａ・ｓ以下であり、より好ましくは３．５ｍＰａ・ｓ以上４．５ｍＰａ・ｓ以下であり、さらに好ましくは３．６ｍＰａ・ｓ以上４．４ｍＰａ・ｓ以下である。２５℃における粘度が３．０ｍＰａ・ｓ以上であることにより、発色性がより向上する傾向にある。また、２５℃における粘度が５．０ｍＰａ・ｓ以下であることにより、吐出安定性がより向上する傾向にある。なお、インク組成物の粘度は、実施例に記載の方法により測定することができる。
【００４９】
〔第２のインクジェットインク組成物及びインクセット〕
本実施形態のインクセットは、上述のキナクリドン固溶体顔料を含むインクジェットインク組成物（以下、「第１のインクジェットインク組成物」とする）と、上述のキナクリドン固溶体顔料以外の顔料と、炭素数４〜８の１，２−アルカンジオールと、を含み、かつ、下記式で表されるグリコールエーテルを実質的に含まない第２のインクジェットインク組成物と、を含むものである。
（式）  ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
【００５０】
第２のインクジェットインク組成物に該当するインク組成物としては、特に限定されないが、例えばブラックインク、シアンインク、イエローインク、グリーンインク、オレンジインクが挙げられる。
【００５１】
ブラックインクに用いられるブラック顔料としては、特に限定されないが、例えば、カーボンブラックが挙げられる。
【００５２】
シアンインクに使用される顔料としては、Ｃ．Ｉ．ピグメントブルー１、２、３、１５、１５：１、１５：２、１５：３、１５：４、１５：６、１５：３４、１６、１８、２２、６０、６５、６６、Ｃ．Ｉ．バットブルー４、６０が挙げられる。中でも、フタロシアニン系顔料が好ましく、Ｃ．Ｉ．ピグメントブルー１５：３及び１５：４のうち少なくともいずれかがより好ましい。
【００５３】
イエローインクに使用される顔料としては、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１５５、１６７、１７２、１８０、１８５、２１３が挙げられる。中でもアゾ系顔料が好ましく、Ｃ．Ｉ．ピグメントイエロー７４、１５５、１８０、１８５、及び２１３からなる群から選択される一種以上がより好ましい。
【００５４】
なお、グリーンインクやオレンジインク等、上記以外の色のインクに用いられる顔料としては、従来公知のものが挙げられる。
【００５５】
上述に記載された顔料は、キナクリドン固溶体顔料と比較して分散樹脂との相性が良く、高い分散安定性を有する。
【００５６】
〔炭素数４〜８の１，２−アルカンジオール〕
第２のインクジェットインク組成物は、第１のインクジェットインク組成物と同様に炭素数４〜８の１，２−アルカンジオールを含む。このような１，２−アルカンジオールとしては、１，２−ペンタンジオール、１，２−ヘキサンジオール、１，２−ヘプタンジオール、が挙げられる。このなかでも、１，２−ヘキサンジオールが好ましい。インク組成物が１，２−ヘキサンジオールを含むことにより、吐出安定性がより向上する傾向にある。アルカンジオールは、１種単独で用いても又は２種以上を併用してもよい。
【００５７】
第２のインクジェットインク組成物に含まれるアルカンジオールの含有量は、特に限定されないが、第２のインクジェットインク組成物はキナクリドン固溶体顔料よりも分散安定性が高い傾向にある顔料を含むので、第１のインクジェットインク組成物に含まれる１，２−アルカンジオールの含有量よりも多いと好ましい。これによって、グリコールエーテルを含まないことによる吐出安定性の低下を補い、環境負荷が少なく、かつ吐出安定性に優れるインク組成物を得ることができる。
【００５８】
〔グリコールエーテル〕
本実施形態の第２のインクジェットインク組成物は、第１のインクジェットインク組成物と同様に特定グリコールエーテルを実質的に含まないものである。
【００５９】
特定のグリコールエーテルとしては、以下の式のものである。
ＲＯ−（ＣＨ2−ＣＨ2−Ｏ）n−Ｒ’
（上記式中、Ｒはアルキル基又はアリール基を示し、Ｒ’はアルキル基、又は水素原子を示し、ｎは１〜３の整数である。）
【００６０】
〔インクジェット記録装置〕
本実施形態のインクジェット記録装置は、上記インクジェットインク組成物又は上記インクジェットインクセットを用いて画像を記録するインクジェット記録装置であって、キナクリドン固溶体顔料を含むインクジェットインク組成物が流通するインク流路には撥水処理された自己封止弁を有すると好ましい。撥水処理された自己封止弁を有することにより、自己封止弁の開閉動作を阻害しやすいキナクリドン固溶体顔料を用いた場合であっても、自己封止弁にインク組成物が堆積することを抑制することができる。これにより、自己封止弁の安定した開閉が可能となり、インクの供給が安定し吐出安定性がより向上する傾向にある。
【００６１】
図１に、本実施形態に用い得る記録装置の構成の一例を示すブロック図を示す。コンピューター１３０にはプリンタドライバーがインストールされており、プリンタ１に画像を記録させるため、当該画像に応じた印刷データをプリンタ１に出力する。プリンタ１は、本発明の「記録装置」に相当する。プリンタ１は、インク供給ユニット１０、搬送ユニット２０、ヘッドユニット３０、照射ユニット４０、メンテナンスユニット５０、検出器群１１０、メモリー１２３、インターフェース１２１、及びコントローラー１２０を有する。コントローラー１２０は、ＣＰＵ１２２とユニット制御回路１２４とを有する。外部装置であるコンピューター１３０から印刷データを受信したプリンタ１は、コントローラー１２０によって各ユニットを制御して、印刷データに従い、被記録媒体上に画像を記録する。プリンタ１内の状況は検出器群１１０によって監視されており、検出器群１１０は、検出結果をコントローラー１２０に出力する。コントローラー１２０は、検出器群１１０から出力された検出結果に基づいて、各ユニットを制御し、インターフェース１２１を介して入力した印刷データをメモリー１２３に記憶する。メモリー１２３には、各ユニットを制御するための制御情報も記憶されている。
【００６２】
（インクジェットヘッド）
図２に、本実施形態の記録装置（プリンタ１）が有するインクジェットヘッドを説明するための概略図を示す。記録装置（プリンタ１）が有するヘッドユニット３０は、インク供給ユニット１０からインク流路１１及び自己封止弁３１を介して供給されたインク組成物を保持するインク保持部３２と、インク組成物を被記録媒体に向けて吐出して記録を行うノズル３３を備える。図示していないが、当該ヘッドは、収容したインク組成物をノズルから吐出させるキャビティと、当該キャビティ毎に設けられた、インク組成物に吐出の駆動力を付与する吐出駆動部と、当該キャビティ毎に設けられた、ヘッドの外へインク組成物を吐出するノズルと、ノズルが形成されているノズル形成面と、を有する。キャビティ、並びにキャビティ毎に設けられる吐出駆動部及びノズルは、それぞれ互いに独立して、一のヘッドに複数個設けられていてもよい。吐出駆動部は、機械的な変形によりキャビティの容積を変化させる圧電素子のような電気機械変換素子や、熱を発することによりインク組成物に気泡を発生させ吐出させる電子熱変換素子などを用いて形成することができる。記録装置は、１色のインク組成物につきヘッドを１個設けていても複数個設けていてもよく、複数個設けている場合、複数個のヘッドを被記録媒体の幅方向に並べることによりラインヘッドを構成してもよく、この場合、上述の被記録幅を長くすることができる。複数色のインク組成物を用いて記録を行う場合、記録装置はインク組成物毎にヘッドを備える。このようなヘッドは、自己封止弁３１が撥水処理されたものである他は、公知のものであってもよく、例えば、特開２００９−２７９８３０号公報の図３等のようにして構成することができる。
【００６３】
（撥水処理された自己封止弁）
図３に、本実施形態の記録装置に備えられる撥水処理された自己封止弁を説明するための概略図を示す。自己封止弁３１は、ヘッドユニット３０内のインク保持部３２と、インク流路１１との間に備えられる。インク供給ユニット１０からインク流路１１を介して、インク組成物が供給される際に、自己封止弁３１は開いて、インク組成物を流通させ、その他の場合には、閉じている。具体的には、自己封止弁３１は、弾性部材３１’によりインク保持部３２に接続されており、インク組成物が供給されていない場合には閉じている。
【００６４】
自己封止弁３１の表面の一部又は全部が撥水処理されており、撥水膜３１’’が形成されている。撥水膜は、撥水性を有している膜であれば特に限定されず、例えば、撥水性を有する金属又は半金属アルコキシドの分子膜を成膜し、その後、乾燥処理、アニール処理等を経て形成することができる。金属又は半金属アルコキシドの分子膜は撥水性を有していればいかなるものでもよいが、フッ素を含む長鎖高分子基（長鎖ＲＦ基）を有する金属又は半金属アルコキシドの単分子膜であることが望ましい。
【００６５】
金属又は半金属アルコキシドの金属種及び半金属種としては、特に限定されないが、例えば、ケイ素、チタン、アルミニウム、ジルコニウムが一般的に用いられる。長鎖ＲＦ基としては、特に限定されないが、例えば、パーフルオロアルキル鎖、パーフルオロポリエーテル鎖が挙げられる。この長鎖ＲＦ基を有するアルコキシシランとしては、特に限定されないが、例えば、長鎖ＲＦ基を有するシランカップリング剤等が挙げられる。撥水膜としては、特に限定されず、例えばＳＣＡ（ｓｉｌａｎｅ  ｃｏｕｐｌｉｎｇ  ａｇｅｎｔ）膜や、特許第４４２４９５４号公報に記載されたものも用いることができる。なお、特に撥水性を有するものを撥水膜という。
【００６６】
撥水膜の厚さは、好ましくは１ｎｍ以上３０ｎｍ以下であり、より好ましくは１ｎｍ以上２０ｎｍ以下であり、さらに好ましくは１ｎｍ以上１５ｎｍ以下である。撥水膜の厚さが上記範囲であることにより、自己封止弁が撥水性により優れる傾向にあり、膜の劣化が比較的遅く、より長期間撥水性を維持できる。また、コスト的にも膜形成の容易さにもより優れる。
【００６７】
なお、上述では撥水処理された自己封止弁３１について説明したが、撥水処理されていない（撥水膜を有していない）自己封止弁を備えていてもよい。具体的には、第２のインクジェットインク組成物に含まれる顔料は、キナクリドン固溶体顔料に比べて分散安定性が高く自己封止弁付近で発生する顔料の堆積が少なく、吐出の不具合も生じにくい。よって、第２のインクジェットインク組成物が流通するインク流路には撥水処理されていない自己封止弁を用いた方が好ましい。
【００６８】
上述の構成を有する他は、本実施形態のインクジェット記録装置の構成は、従来と同様の構成であってもよい。
【００６９】
〔記録物〕
本実施形態の記録物は、上記インクジェットインク組成物、上記インクジェット記録装置を用いて、記録されたものであり、発色性に優れる。
【実施例】
【００７０】
以下、本発明を実施例、比較例、及び参考例を用いてより具体的に説明する。本発明は、以下の実施例によって何ら限定されるものではない。
【００７１】
［インク組成物用の材料］
下記の実施例、比較例、及び参考例において使用したインク組成物用の主な材料は、以下の通りである。
〔顔料〕
固溶体顔料分散液Ａ（Ｃ．Ｉ．ピグメントバイオレッド１９（ＰＶ１９）／Ｃ．Ｉ．ピグメントレッド２０２（ＰＲ２０２））
固溶体顔料分散液Ｂ（Ｃ．Ｉ．ピグメントバイオレッド１９（ＰＶ１９）／Ｃ．Ｉ．ピグメントレッド１２２（ＰＲ１２２））
顔料分散液Ｄ（Ｃ．Ｉ．ピグメントバイオレッド１９（ＰＶ１９））
顔料分散液Ｅ（Ｃ．Ｉ．ピグメントイエロー７４（ＰＹ７４））
顔料分散液Ｆ（Ｃ．Ｉ．ピグメントブルー１５：３（ＰＢ１５：３））
〔糖〕
ＨＳ−５００（株式会社林原製、糖アルコールの混合物）
〔界面活性剤〕
ＢＹＫ３４８（ＢＡＳＦ社製、シリコーン系界面活性剤）
〔溶剤〕
２−ピロリドン
グリセリン
トリエチレングリコール
〔アルカンジオール〕
１，２−ヘキサンジオール
〔グリコールエーテル〕
トリエチレングリコールモノブチルエーテル
【００７２】
〔固溶体顔料Ａ〜Ｂの調製〕
（固溶体顔料Ａ）
Ｃ．Ｉ．ピグメントバイオレッド１９とＣ．Ｉ．ピグメントレッド２０２とを晶析させてＣ．Ｉ．ピグメントバイオレッド１９／Ｃ．Ｉ．ピグメントレッド２０２の固溶体顔料Ａ（７／３：質量比）を得た。色相はマゼンタ色を示した。製造された固溶体顔料Ａの平均粒子径は２００ｎｍ以下であった。
【００７３】
（固溶体顔料Ｂ）
Ｃ．Ｉ．ピグメントバイオレッド１９とＣ．Ｉ．ピグメントレッド１２２とを晶析させてＣ．Ｉ．ピグメントバイオレッド１９／Ｃ．Ｉ．ピグメントレッド１２２の固溶体顔料（７／３：質量比）を得た。色相はマゼンタ色を示した。製造された固溶体顔料の平均粒子径は２００ｎｍ以下であった。
【００７４】
〔顔料分散液の調製〕
固溶体顔料分散液Ａ、Ｂ、並びに、顔料分散液Ｃ、Ｄ、及びＥは、以下のようにして調製した。
【００７５】
スチレン−アクリル系樹脂分散液（酸価１００、重量平均分子量２００００、固溶体顔料Ａ６．４質量部、０．１ｍｏｌ／Ｌの水酸化ナトリウム水溶液１００質量部、およびメチルエチルケトン３０質量部を混合して、ホモジナイザーで３０分間攪拌を行い、その後イオン交換水を３００質量部添加して、さらに１時間攪拌を行った。次いで、ロータリーエバポレーターを用いてメチルエチルケトンの全量と水の一部を除去し、０．１ｍｏｌ／Ｌの水酸化ナトリウムを滴下してｐＨが９になるように中和し、０．３μｍのメンブランフィルター（日本ミリポア・リミテッド社製）で濾過することにより、固形分（分散ポリマーと固溶体顔料の和）１０質量％の分散ポリマー溶液を作製した。
【００７６】
上記分散ポリマー溶液を減圧乾燥させて得られたポリマー６．６質量部をメチルエチルケトン４５．０質量部に溶かし、その中に中和剤（２０％水酸化ナトリウム水溶液）を所定量加えて塩生成基を１００％中和し、更に固溶体顔料Ａ２０．０質量部を加え、ビーズミルで２時間混練した。
【００７７】
得られた混練物に、イオン交換水１２０質量部を加え、攪拌した後、減圧下、６０℃でメチルエチルケトンを除去し、更に一部の水を除去することにより、固形分濃度が２０質量％の固溶体顔料分散液Ａを得た。固溶体顔料分散液Ａの平均粒子径は、コールターカウンターＮ４（コールター社製、商品名）を用いて測定した結果、１００ｎｍであった。
【００７８】
また、固溶体顔料Ａに代えて、固溶体顔料Ｂを用いた以外は上記と同様にして、それぞれ、固形分濃度が２０質量％の固溶体顔料分散液Ｂと固溶体顔料分散液Ｃを作製した。さらに、固溶体顔料Ａに代えて、Ｃ．Ｉ．ピグメントバイオレッド１９、Ｃ．Ｉ．ピグメントイエロー７４又はＣ．Ｉ．ピグメントブルー１５：３を用いた以外は上記と同様にして、それぞれ、固形分濃度が２０質量％の顔料分散液Ｃ、顔料分散液Ｄ及び顔料分散液Ｅを作製した。
【００７９】
［インク組成物の調製］
各材料を下記の表１に示す組成で混合し、十分に撹拌し、各インク組成物を得た。なお、下記の表１中、数値の単位は質量％であり、合計は１００．０質量％である。
【００８０】
〔粘度測定〕
振動式粘度計を用いて、ＪＩＳ  Ｚ８８０９に準拠した測定により求めた。
【００８１】
［インクジェットインク組成物の評価：実施例１〜７、比較例１〜４、参考例１〜２）］
〔吐出安定性評価〕
得られたインク組成物をインクジェットプリンタＰＸ−Ｇ９３０（セイコーエプソン社製）にそれぞれ充填した。なお、Ｇ９３０のヘッドユニットに備えられる自己封止弁は以下のようにして製造したものを用いた。
【００８２】
化学気相蒸着（ＣＶＤ）法によってＣ8Ｆ17Ｃ2Ｈ4ＳｉＣｌ3の撥水膜（厚さ１０ｎｍ）が形成された、撥水膜付きの自己封止弁と、撥水膜が設けられていない自己封止弁とを準備した。
【００８３】
その後、インクジェットプリンタの吐出ヘッド内に設けられたインク流路に自己封止弁を取り付けた。そして、実施例１〜７、比較例１〜４、参考例１〜２のインク組成物をそれぞれインク流路に流通させた。なお、実施例１〜７、比較例１〜２のインク組成物を流通させる場合は、インク流路には撥水膜付きの自己封止弁を用い、参考１〜２のインク組成物を流通させる場合は、インク流路には撥水膜が設けられていない自己封止弁を用いた。
【００８４】
次いで、１０℃の環境でインクジェットヘッドからインクを吐出させ、フォトマット紙（セイコーエプソン社製）にベタパターンを形成し、以下の評価基準で吐出安定性の評価をした。
Ａ：飛行曲がりなく、インクが所望の位置に着弾している。
Ｂ：多少の飛行曲がりがみられ、インクの着弾がわずかにずれている。
Ｃ：インクが吐出されないもしくはインクが飛び散りながら着弾している。
【００８５】
〔目詰まり回復性〕
得られたインク組成物をインクジェットプリンタＰＸ−Ｇ９３０（セイコーエプソン社製）にそれぞれ充填した。各インクをヘッドに充填し、全ノズルよりインク組成物が吐出していることを確認した。その後、４０℃２０％環境にて１週間放置した。放置後に、再び全ノズルよりインク組成物が吐出する（ノズルが復帰する）までに要したクリーニングの回数を調べた。
Ａ：クリーニング回数７回以内で、全ノズルが復帰した。
Ｂ：クリーニング回数８〜１０回で、全ノズルが復帰した。
Ｃ：全ノズルが復帰するのにクリーニング回数が１１回以上必要であったか、あるいは、１１回以上クリーニングしても少なくとも一部のノズルは復帰しなかった。
【００８６】
〔発色性〕
得られたインク組成物をインクジェットプリンタＰＸ−Ｇ９３０（セイコーエプソン社製）にそれぞれ充填し、インクジェットヘッドからインクを吐出させ、写真用紙＜光沢＞（セイコーエプソン社製の写真用紙）にベタパターンを形成した。記録後、記録物を２４℃の環境で２４時間放置した後、グレタグ濃度計（グレタグマクベス社製）を用いてベタ部分のＯＤ値を測定した。測定した結果を以下の基準に基づいて評価した。
Ａ：ＯＤ値が２．２以上であった。
Ｂ：ＯＤ値が２．１以上２．２未満であった。
Ｃ：ＯＤ値が２．１未満であった。
【００８７】
〔環境負荷〕
環境負荷は、下記評価基準で評価した。
○：インク組成物がＨＡＰｓ規制リスト物質を含有しない。
×：インク組成物がＨＡＰｓ規制リスト物質を含有する。
【００８８】
【表１】
2015178573.tif 000002
【００８９】
〔自己封止弁評価〕
得られたインク組成物をインクジェットプリンタＰＸ−Ｇ９３０（セイコーエプソン社製）にそれぞれ充填し、２５℃の環境でインクジェットヘッドからインクを吐出させ、写真用紙＜光沢＞（セイコーエプソン社製の写真用紙）にベタパターンを形成した。記録後、インクジェットヘッドにインク組成物を１０００ｍＬ通液させた。その後、一晩放置し、インクの漏れがあるかないかを確認した。結果を表２に示す。
○：インク漏れなし
×：インク漏れあり
【００９０】
【表２】
2015178573.tif 000003
【符号の説明】
【００９１】
１…プリンタ、１０…インク供給ユニット、１１…インク流路、２０…搬送ユニット、３０…ヘッドユニット、３１’…自己封止弁、３１’’…撥水膜、３２…インク保持部、３３…ノズル、４０…照射ユニット、５０…メンテナンスユニット、１１０…検出器群、１２０…コントローラー、１２１…インターフェース、１２２…ＣＰＵ、１２３…メモリー、１２４…ユニット制御回路、１３０…コンピューター。
【図１】
2015178573.tif 000004
【図２】
2015178573.tif 000005
【図３】
2015178573.tif 000006